FENI - СВЯЗУЮЩИЙ АГЕНТ С УНИВЕРСАЛЬНЫМИ ВОЗМОЖНОСТЯМИ ИСПОЛЬЗОВАНИЯ

1. Способ получения композитного материала, включающий спекание состава, содержащего
а) по меньшей мере один твердый носитель и
b) один связующий основной сплав, включающий
α) от 66 до 93 масс.% никеля,
β) от 7 до 34 масс.% железа и
γ) от 0 до 9 масс.% кобальта,
причем массовые доли основного связующего сплава в сумме составляют 100 масс.%.
2. Способ по п. 1, отличающийся тем, что основной связующий сплав характеризуется массовым соотношением железа к никелю в 1:2-1:13, предпочтительно 1:2,5-1:12, более предпочтительно 1:3-1:10, а в особенности 1:3-1:9, особенно предпочтительно 1:4-1:8, например, 1:4-1:7.
3. Способ по п. 1, отличающийся тем, что основной связующий сплав содержит 66-90 масс.%, предпочтительно 70-90 масс.% никеля.
4. Способ по п. 1, отличающийся тем, что основной связующий сплав содержит менее 8 масс.% кобальта, предпочтительно менее 5 масс.% кобальта.
5. Способ по п. 1, отличающийся тем, что основной связующий сплав содержит менее 0,1 масс.% молибдена, предпочтительно менее 0,08 масс.%, особенно менее 0,02 масс.% молибдена.
6. Способ по п. 1, отличающийся тем, что твердый носитель выбран из группы, состоящей из карбидов, нитридов, боридов и карбонитридов.
7. Способ по п. 1, отличающийся тем, что твердый носитель содержит один или несколько элементов из 4-й, 5-й или 6-й подгруппы Периодической системы элементов.
8. Способ по п. 1, отличающийся тем, что основной связующий сплав представлен в виде порошка из сплава.
9. Способ по одному из пунктов пп. 1-8, включающий стадии:
a) подготовка дисперсии, включающей состав, содержащий твердый носитель и порошок базового связующего сплава в растворителе,
b) размол дисперсии,
c) изготовление порошка путем сушки дисперсии,
d) изготовление прессовок путем прессования порошка или же путем экструдирования порошка с помощью средств пластификации, и
e) спекание прессовки либо же экструдата соответственно.
10. Спеченный композитный материал, получаемый способом по одному из пп. 1-9.
11. Спеченный композитный материал по п. 10, отличающийся тем, что связующий сплав содержит до 30 масс.% одного или нескольких элементов, выбранных из группы, состоящей из W, Mo, Cr, V, Та, Nb, Ti, Zr, Hf, Re, Ru, Al, Μn, В, N и С.
12. Применение спеченного композитного материала по п. 10 или 11 для изготовления инструментов или деталей.
13. Применение по п. 12, отличающееся тем, что инструменты представляют собой формующие или измельчающие инструменты.
14. Применение по п. 12 или 13, отличающееся тем, что инструмент представляет собой инструмент для резки металлических инструментов или для формовки металлических изделий при высоких температурах, в особенности инструмент для ковки, проката или вальцевания.
15. Применение основного связующего сплава, включающего
α) от 66 до 93 масс.% никеля,
β) от 7 до 34 масс.% железа и
γ) от 0 до 9 масс.% кобальта,
для получения композитного материала или инструмента.